a燃料、b塩基性金属硝酸塩を含む酸化剤、c塩基性金属炭酸塩及びdバインダー但し、デンプン、エーテル化デンプン、メチルセルロース、ヒドロキシエチルメチルセルロース、ヒドロキシプロピルメチルセルロース、ヒドロキシエチルセルロース、グアガム、エーテル化グアガム、タマリンドガム、ポリビニルアルコール、ポリビニルエーテル、ポリアクリルアミド、ポリエチレンオキサイド、ポリビニルピロリドンから選ばれるものを含まないを含有するガス発生剤組成物であって、a成分の燃料がメラミンシアヌレートMCとニトログアニジンNQを含むものであり、MCとNQの含有割合の比率MC/NQが0.20~1.50の範囲であり、b成分の含有割合がc成分の含有割合よりも大きく、b成分の含有割合/c成分の含有割合の比率が1.00以上である、ガス発生剤組成物。a成分の燃料の含有割合が20~50質量b成分の酸化剤の含有割合が30~75質量、c成分の塩基性金属炭酸塩の含有割合が3~30質量、d成分のバインダーの含有割合が2~10質量である、請求項1記載のガス発生剤組成物。d成分のバインダーがカルボキシメチルセルロースのナトリウム塩である、請求項1又は2記載のガス発生剤組成物。本発明は、燃焼温度が低く、着火性が良く、さらに特に排ガス中の一酸化炭素量が少ないガス発生剤組成物を提供することを課題とする。本発明者は、特許文献1の発明を改良すべき研究した結果、I特許文献1には具体的に記載されていないメラミンシアヌレートとニトログアニジンを特定比率で組み合わせること、II特許文献1には具体的に記載されていない塩基性金属硝酸塩を含む酸化剤と塩基性金属炭酸塩を特定比率で組み合わせること、により上記課題を解決でき、さらに圧力指数も大きく低下できることを見出し、本発明を完成したものである。本発明は、課題の解決手段として、a燃料、b塩基性金属硝酸塩を含む酸化剤、c塩基性金属炭酸塩及びdバインダー但し、デンプン、エーテル化デンプン、メチルセルロース、ヒドロキシエチルメチルセルロース、ヒドロキシプロピルメチルセルロース、ヒドロキシエチルセルロース、グアガム、エーテル化グアガム、タマリンドガム、ポリビニルアルコール、ポリビニルエーテル、ポリアクリルアミド、ポリエチレンオキサイド、ポリビニルピロリドンから選ばれるものを含まないを含有するガス発生剤組成物であって、a成分の燃料がメラミンシアヌレートMCとニトログアニジンNQを含むものであり、MCとNQの含有割合の比率MC/NQが0.20~1.50の範囲であり、b成分の含有割合がc成分の含有割合よりも大きく、b成分の含有割合/c成分の含有割合の比率が1.00以上である、ガス発生剤組成物を提供する。本発明のガス発生剤組成物は、燃焼温度が低く着火性が良い。さらに本発明のガス発生剤組成物は、燃焼で生じるガス中の一酸化炭素等の有害ガス量が少なく、圧力指数も小さくすることができる。<a燃料>本発明で用いるa成分の燃料は、メラミンシアヌレートとニトログアニジンを含むものであり、メラミンシアヌレートとニトログアニジンのみでもよいし、さらに本発明の課題を解決できる範囲で公知の他の燃料を含有することもできる。公知の他の燃料としては、5-アミノテトラゾール、ビテトラゾールアンモニウム塩を含むテトラゾール類化合物;グアニジン硝酸塩、ジシアンジアミドを含むグアニジン類化合物ニトログアニジンは除く;メラミン、トリメチロールメラミン、アルキル化メチロールメラミン、アンメリン、アンメランド、メラミンの硝酸塩、メラミンの過塩素酸塩、トリヒドラジノトリアジン、メラミンのニトロ化化合物を含むトリアジン類化合物から選ばれる1又は2以上を挙げることができる。メラミンシアヌレートとニトログアニジンの他に公知の他の燃料を含有するときには、a成分の燃料中における前記他の燃料の割合は5質量以下である。<b酸化剤>本発明で用いるb成分の酸化剤は、塩基性金属硝酸塩及び必要に応じて他の酸化剤を含むものである。b成分として塩基性金属硝酸塩を使用することで、燃焼温度を低下させることができる。塩基性金属硝酸塩は、塩基性硝酸銅、塩基性硝酸コバルト、塩基性硝酸亜鉛、塩基性硝酸マンガンから選ばれる1又は2以上を挙げることができ、これらの中でも塩基性硝酸銅が好ましい。他の酸化剤としては、金属硝酸塩、硝酸アンモニウム、金属過塩素酸塩、過塩素酸アンモニウム、金属亜硝酸塩、金属塩素酸塩等を挙げることができる。<c塩基性金属炭酸塩>本発明で用いるc成分の塩基性金属炭酸塩は、塩基性炭酸亜鉛、塩基性炭酸銅又はこれらの組み合わせである。c成分を使用することで、燃焼温度を低下させることができる。<dバインダー>本発明で用いるd成分のバインダーとしては、カルボキシメチルセルロースCMC、カルボキシメチルセルロースナトリウム塩CMCNa、カルボキシメチルセルロースカリウム塩、カルボキシメチルセルロースアンモニウム塩、酢酸セルロース、セルロースアセテートブチレートCAB、エチルセルロースEC、ヒドロキシエチルセルロースHEC、微結晶性セルロース、ポリアクリルヒドラジド、アクリルアミドアクリル酸金属塩共重合体、ポリアクリルアミドポリアクリル酸エステル化合物の共重合体、アクリルゴム、シリコーンから選ばれる1又は2以上を挙げることができる。これらの中でもCMCNaが好ましい。但し、本発明で用いるd成分のバインダーは、デンプン、エーテル化デンプン、メチルセルロース、ヒドロキシエチルメチルセルロース、ヒドロキシプロピルセルロース、ヒドロキシプロピルメチルセルロース、ヒドロキシエチルセルロース、グアガム、エーテル化グアガム、タマリンドガム、ポリビニルアルコール、ポリビニルエーテル、ポリアクリルアミド、ポリエチレンオキサイド、ポリビニルピロリドンから選ばれるものを含まない。<その他の成分>本発明のガス発生剤組成物は、本発明の課題を解決できる範囲で、ガス発生剤組成物の燃焼速度を調整し、燃焼ガスを清浄にする目的等のために公知の各種添加剤を含有することができる。公知の添加剤としては、酸化第二銅、酸化鉄、酸化亜鉛、酸化コバルト、酸化マンガン、酸化モリブデン、酸化ニッケル、酸化ビスマス、シリカ、アルミナ等の金属酸化物;水酸化アルミニウム、水酸化マグネシウム、水酸化コバルト、水酸化鉄等の金属水酸化物;炭酸コバルト、炭酸カルシウム;酸性白土、カオリン、タルク、ベントナイト、ケイソウ土、ヒドロタルサイト等の金属酸化物又は水酸化物の複合化合物;ケイ酸ナトリウム、マイカモリブデン酸塩、モリブデン酸コバルト、モリブデン酸アンモニウム等の金属酸塩;二硫化モリブデン、ステアリン酸カルシウム、窒化ケイ素、炭化ケイ素、メタホウ酸、ホウ酸、無水ホウ酸等を挙げることができる。本発明のガス発生剤組成物においてa成分の燃料中のメラミンシアヌレートMCとニトログアニジンNQの含有割合の比率MC/NQは0.20~1.50である。本発明のガス発生剤組成物においてはb成分の含有割合がc成分の含有割合よりも大きく、b成分の含有割合/c成分の含有割合の比率b/cが1.00以上であることが好ましい。本発明のガス発生剤組成物は、目的とする低温における着火性、排ガスの清浄度及び圧力指数に応じて、各成分の比率を調整することができる。低温における着火性を向上させるためには、MC/NQ比率は0.20以上が好ましく、より好ましくは0.30~1.00、さらに好ましくは0.6~0.95である。低温における着火性を向上させるためには、b/c比率は1.00以上であることが好ましく、より好ましくは1.50~15.00であり、さらに好ましくは5.50~13.00である。排ガス中の一酸化炭素濃度を低下させ、圧力指数を小さくするためには、MC/NQ比率は0.50以下が好ましく、より好ましくは0.50~0.20である。低温における着火性を向上させ、かつ排ガス中の一酸化炭素濃度を低下させ、圧力指数を小さくするためには、MC/NQ比率は0.70~0.90で、かつb/c比率は4.00~8.00である。本発明のガス発生剤組成物中のa~d成分の含有割合は以下のとおりである。a成分の燃料は20~50質量が好ましく、より好ましくは25~40質量である。b成分の酸化剤は30~75質量が好ましく、より好ましくは40~70質量である。c成分の塩基性金属炭酸塩は3~30質量が好ましく、より好ましくは3~15質量である。d成分のバインダーは2~10質量が好ましく、より好ましくは2~8質量である。本発明のガス発生剤組成物は、上記した各構成要件を調整することにより、圧力指数nを0.20以下にすることができ、好ましくは0.15以下にすることができる。本発明のガス発生剤組成物は所望の形状に成型することができ、単孔円柱状、多孔円柱状又はペレット状の成型体にすることができる。これらの成型体は、ガス発生剤組成物に水又は有機溶媒を添加混合し、押出成型する方法単孔円柱状、多孔円柱状の成型体又は打錠機等を用いて圧縮成型する方法ペレット状の成型体により製造することができる。本発明のガス発生剤組成物又はそれから得られる成型体は、例えば、各種乗り物の運転席のエアバック用インフレータ、助手席のエアバック用インフレータ、サイドエアバック用インフレータ、インフレータブルカーテン用インフレータ、ニーボルスター用インフレータ、インフレータブルシートベルト用インフレータ、チューブラーシステム用インフレータ、プリテンショナー用インフレータに適用できる。また本発明のガス発生剤組成物又はそれから得られる成型体を使用するインフレータは、ガスの供給が、ガス発生剤からだけのパイロタイプと、アルゴン等の圧縮ガスとガス発生剤の両方であるハイブリッドタイプのいずれでもよい。本発明のガス発生剤組成物又はそれから得られる成型体は、雷管やスクイブのエネルギーをガス発生剤に伝えるためのエンハンサ剤又はブースター等と呼ばれる着火剤として用いることもできる。実施例及び比較例表1に示す組成を有するガス発生剤組成物を製造した。これらの組成物について、表1に示す各項目の測定を行った。結果を表1に示す。1燃焼温度理論計算に基づく燃焼温度。2燃焼速度<円柱状ストランドの調製法>実施例及び比較例の組成物に水を添加混合し、押出成型、裁断、乾燥することにより単孔状成形体を得た。得られた単孔状成形体をめのう乳鉢で粉砕し、500μmの目開きの金網を通過させた粉体を所定の金型の臼側に充填した。次に、杵側端面より油圧ポンプで圧力14.7MPaにて5秒間圧縮保持させた後取り出し、外径9.55mm、長さ12.70mmの円柱状ストランドに成型した。この円柱状成型体の側面にエポキシ樹脂系化学反応形接着剤コニシ株式会社製ボンドクイック30を塗布後、110°Cで16時間、熱硬化させ、側面から着火せず、端面のみから着火燃焼する単面移動燃焼するようにしたものをサンプルとした。<燃焼速度の測定方法>サンプルとなる円柱状ストランドを内容積1LのSUS製密閉ボンブ内に設置して、ボンブ内を完全に窒素置換しながら、6860kPaにまで加圧安定させた。その後、ストランド端面に接触させたニクロム線に所定の電流を流し、その溶断エネルギーにより着火、燃焼させた。ボンブ内の経時圧力挙動は、記録計のチャートにて確認し、燃焼開始から圧力上昇ピークまでの経過時間をチャートの目盛りから確認し、燃焼前のストランド長さをこの経過時間で除して算出した数値を燃焼速度とした。4900及び8820kPaの加圧安定化での実験を上記と同様に行った。3圧力指数上記方法で製造した円柱状ストランドを使用し、4900、6860、8820kPaの圧力で、窒素雰囲気下で燃焼速度を測定した。実施例では、6860kPaの燃焼速度と、4900~8820kPaの間の圧力指数を示す。4着火性押出成型により得られた単孔状成形体外径約4mm、内径約1mm、長さ約4mmを評価試験用のガス発生器体積31cm3の燃焼室を内部に備え、外郭ハウジングに設けられた複数のガス排出用開口部の総面積が79.8mm2であるものの燃焼室に不要の隙間ができないよう、かつ、当該ガス発生器に密閉した際に内部の単孔状成形体が割れない程度の量を仕込んだ。測定に用いた単孔状成形体の量を表1に示す。この評価試験用のガス発生器は、ZPPを55mg含む点火器、ニトログアニジン、硝酸ストロンチウム、カルボキシメチルセルロースナトリウム塩、酸性白土からなる伝火薬4.5gを備えた点火手段を有するものである。この評価試験用のガス発生器を、圧力測定用センサーを備えた燃焼試験用60リットルタンク内-40°Cにおけるに設置した。このガス発生器を作動させることにより、燃焼試験を行った。点火手段の作動開始の時間を0とし、その後の経過時間とその経過時間における60リットルタンク内の圧力値により着火性を評価した。10ミリ秒における圧力が80kPa以上であれば、着火性は非常に良好◎、10ミリ秒における圧力が50kPa以上80kPa未満であると着火性は良好○、10ミリ秒における圧力が50kPa未満であると着火性は不良である×と判断した。5ガス濃度の測定方法2燃焼速度<円柱状ストランドの調製法>と同様にして得られた単孔薬及び4着火性と同仕様の評価試験用ガス発生器を用いて測定を行った。点火手段ZPPを55mg含む点火器、ニトログアニジン、硝酸ストロンチウム、カルボキシメチルセルロースナトリウム塩、酸性白土からなる伝火薬を4.5gを備えた評価試験用ガス発生器を内容積2800リットルのタンク内に設置して、ボンブ内を完全に窒素置換しながら、7MPaにまで加圧安定させた。この状態で、常温23°Cで燃焼させ、タンク内に排出された燃焼ガスをFT‐IR日本分光製VIR-9500に導通させることによりNO2、NO、CO、NH3濃度を測定した。濃度の値は、それぞれ、燃焼後3分、15分、30分の値を平均することにより得た。MC:メラミンシアヌレートNQ:ニトログアニジンGN:硝酸グアニジンBCN:塩基性硝酸銅BCC:塩基性炭酸銅CMCNa:カルボキシメチルセルロースナトリウム塩比較例2、4~6の組成物は、a成分としてMC及びNQを含有しているが、MC/NQの比率が0.20~0.95の範囲外であることから、着火性が不良となったり×評価、燃焼温度が極端に高くなったりしていた。比較例1の組成物は、着火性は良好○評価であったが、実施例と比べると圧力指数は高く、さらに一酸化炭素及びアンモニアの生成量が非常に高くなった。実施例の各組成物は、燃焼温度が低く、着火性が良く◎又は○評価、比較例1と比べると燃焼ガス排ガス中の一酸化炭素とアンモニアの生成量が少なかった。